ОБЛИЦОВОЧНАЯ ПЛИТКА

ОБЛИЦОВОЧНАЯ ПЛИТКА
Полезная модель относится к строительным облицовочным материалам и может быть использована для облицовки зданий и сооружений, например, бассейнов, чаш фонтанов, подземных переходов, придорожных сооружений.
Известен облицовочный материал, изготовленный из отходов биполимерных пленок с различной температурой деструкции ее частей пат.РФ №2019,оп. 15.09.94, Бюлл.№17 путем прессования, причем между двумя слоями этой пленки, обращенными легкоплавкой стороной внутрь, помещен слой того же измельченного материала. Недостатком известного облицовочного материала является его недостаточная прочность и невысокое качество (пустоты в материале, бугристость поверхности), к которым приводят незначительные отклонения в температурном режиме.
Известна декоративно облицовочная плитка с полимерным покрытием пат.РФ №2046719, оп.27.10.95, Бюлл.№30, изготовленная из полиэфирной смолы в смеси с инициатором и ускорителем полимеризации и минерального наполнителя. Недостатком известной- декоративнооблицовочной плитки является ее сравнительно высокая стоимость и сложность способа ее изготовления, включающего процесс полимеризации.
Наиболее близкими к заявляемой плитке являются плиты строительно-облицовочного материала в виде плоской призмы, полученные из предварительно мелкоизмельченных или гранулированных отходов полиэтилентерифталата (ПЭТФ) в смеси с неиспользованной ПЭТФ смолой и веществом, препятствующим горению, путем прессования под давлением заявка Японии JVo09-057783, оп.4.03.97.
17/00,E04F 13/18// B29K 67:00, 105:26
Недостатком известных строительно-облицовочных плит является их сравнительно высокая стоимость, обусловленная наличием в их составе неиспользованной ПТЭФ смолы. Кроме того, известные пластины не являются декоративными, их поверхность однотонная, мутного невыразительного цвета.
Технической задачей предлагаемой полезной модели является снижение стоимости облицовочной плитки и улучшение ее декоративных качеств.
Поставленная задача достигается тем, что полимерная облицовочная плитки, имеющая форму плоской призмы, выполнена путем прессования непосредственно из расплавленных отходов полиэтилентерифталата. Для улучшения декоративных качеств плитки в исходный материал добавляют пигмент, в частности, люминесцирующий, при этом лицевая поверхность плитки может быть выполнена гладкой или рельефной, блестяш,ей или матовой.
Полезная модель поясняется чертежом, где под а) и б) представлены два вида из возможных облицовочных плиток.
Облицовочная плитка в соответствии с предлагаемой полезной моделью представляет собой монолитное изделие. Она является легкой, очень прочной, долговечной, практически негигроскопичной и устойчивой к неблагоприятным погодным и климатическим условиям. Она легко и прочно крепится на мастику и клеящий раствор.
Цвет плитки может быть выбран в широкой цветовой гамме; она может быть также многоцветной. Лицевая поверхность плитки может быть выполнена гладкой или рельефной (например, иметь рифление по типу «вафли), блестящей или матовой.
Ее низкая себестоимость обусловлена тем, что в качестве исходного сырья для нее служат отходы полиэтилентерифталата, в частности, использованные ПЭТФ бутылки из-под различных напитков. Пигмент используется в очень незначительных количествах, расходы на него
невелики. Изготовление заявляемой плитки не требует сложного оборудования, значительных производственных площадей и не является энергоемким.
Для получения полимерной плитки в соответствии с заявляемой полезной моделью отходы полиэтилентерифталата (например, ПТЭФ бутылки), для уменьшения объема спрессованные или разрезанные на большие куски, нагревают до плавления, не превышая температуру 260280°С, чтобы избежать деструкции полимера, а также нежелательного перерасхода электроэнергии. Нагревание ведут при непрерывном помешивании исходного продукта для получения плотной однородной массы расплава без воздушных пузырей.
Плитка может быть выполнена прямоугольной, квадратной, шестигранной
Цвет плитки зависит от цвета исходного сырья и может быть подобран путем предварительной сортировки последнего. При малой скорости перемешивания и использовании отходов ПЭТФ различного цвета получают материал радужной окраски. При этом лицевая поверхность плитки получается разноцветной: с разводами, «под мрамор.
Пигмент в случае его добавления вводят непосредственно в исходное сырье.
При использовании люминесцируюш,его пигмента получают облицовочную плитку, которая при использовании ее в декоративных целях, например при облицовке фонтанов, дает великолепный эффект при подсветке ее в темное время суток. Плитка с люминесцируюш,им эффектом может быть использована для облицовки различных придорожных сооружений и служит одновременно для их отметки, особенно в темное время суток, ярко высвечиваясь в свете фар.
Расплавленный материал помеп ;ают в форму, прижимают сверху прессом (штампом) для получения равномерной толп1,ины и оставляют для остывания на воздухе. Гладкая или рельефная, а также матовая или
блестящая лицевая поверхность плитки создается с. помощью соответствующей поверхности формы или пресса (штампа).
В отличие от известного строительного материала заявляемую плитку получают из отходов ПЭТФ (бутылок), используя исключительно бывший в употреблении полиэтилентерифталат, исключая при этом стадию мелкого дробления или получения гранул, что упрощает и удешевляет ее изготовление. Добавка пигмента позволяет улучшить декоративные качества плитки: при любом цвете исходного сырья можно получить плитку приятного для глаз цвета.
В приведенных ниже примерах показана облицовочная полимерная плитка в соответствии с заявляемой полезной моделью, полученная из отходов ПЭТФ.
Пример 1.
В качестве исходного материала для изготовления облицовочной плитки использованы бутылки из полиэтилентерифталата из-под газированной и минеральной воды различного цвета. После удаления бумажных этикеток разрезанные, на куски бутылки расплавляют при температуре 260-280°С при медленном равномерном перемешивании. Расплав вносят в форму с гладкой поверхностью и придавливают прессом. После остывания на воздухе получают плитку с гладкой лицевой поверхностью радужной расцветки.
Пример 2.
В качестве исходного материала использованы слегка спрессованные прозрачные бутылки из ПЭТФ из-под минеральной воды. К исходному сырью добавлен в качестве пигмента красного цвета родамин Ж (С2бП21ОзК2С1). Дальнейшие действия выполнены по примеру 1. Получают облицовочную плитку красного цвета, которая в УФ освещении светится ярко-оранжевым цветом.
Плитку получают, как в примере 2. В качестве пигмента добавляют фталоцианин меди. Получают плитку синего цвета, светящуюся в УФ освещении ярко-синим цветом. Интенсивность окраски зависит от количества добавляемого пигмента. При облицовке бассейнов эта плитка придает воде красивый цвет и оптическую глубину: бассейн кажется намного более глубоким.
Таким образом, предлагаемая полимерная плитка представляет собой прочный, долговечный, устойчивый к неблагоприятным погодным и климатическим условиям облицовочный материал, обладающий высокими декоративными качествами. Этот материал является дешевым. Технология его получения проста, не требует сложного оборудования и значительных производственных площадей и может быть легко воспроизведена. Кроме того, получая хорощий облицовочный материал, мы одновременно решаем важную экологическую проблему утилизации бытовых отходов в виде бутылок и других изделий из полиэтилентерифталата.